"分子量分布極大値が2500以上5000以下のスチレン共重合体a、分子量分布極大値が5000より大きく20万以下のスチレン共重合体b、および分子量分布極大値が20万より大きく100万以下のスチレン共重合体cを含有し、それぞれの重量比がa:b:c=30~44:20~45:12~45であり、スチレン共重合体a、b、およびcそれぞれのSP値[cal/cm312]の最大の値と最小の値との差が0.11~0.23である電子写真用トナーバインダー。酸価が0~10である請求項1記載の電子写真用トナーバインダー。請求項1または2のいずれか記載の電子写真用トナーバインダーと着色剤を含有するトナー。しかしながら、最低定着温度を低く、かつホットオフセット温度を高くするために分子量分布を広くしていくと、逆に十分な低温定着性、耐ホットオフセット性、画像濃度、および画像安定性が得られなくなってくる。また、構成成分のガラス転移点の序列を規定しても十分とは言えない。本発明者らは上記の課題を解決するために鋭意検討した結果、本発明に到達した。すなわち本発明は、分子量分布極大値が2500以上5000以下のスチレン共重合体a、分子量分布極大値が5000より大きく20万以下のスチレン共重合体b、および分子量分布極大値が20万より大きく100万以下のスチレン共重合体cを含有し、それぞれの重量比がa:b:c=30~44:20~45:12~45であり、スチレン共重合体a、b、およびcそれぞれのSP値[cal/cm312]の最大の値と最小の値との差が0.11~0.23である電子写真用トナーバインダー;並びに、この電子写真用トナーバインダーと着色剤を含有するトナー;である。本発明の電子写真用トナーバインダーは、トナーの性能として、低温定着性、耐ホットオフセット性、画像濃度、貯蔵安定性を高いレベルにすることができ、さらに長時間使用時の画像劣化といったトラブルがない、優れたトナーを得ることができる。以下、本発明を詳述する。本発明の電子写真用トナーバインダーは、分子量分布極大値がそれぞれ異なる、スチレン共重合体a、スチレン共重合体b、およびスチレン共重合体cを含有する。a、b、およびcは、分子量分布極大値が所定の範囲内のものであれば、それぞれ複数種組み合わせて使用することができる。スチレン共重合体a、b、およびcを構成するモノマーとしては、スチレンモノマーを必須モノマーとし、必要によりメタアクリルモノマー、カルボキシル基含有ビニルモノマー等を含有する。ここで、共重合体とは、単独重合体または共重合体を意味し、スチレン共重合体とは、スチレンモノマーの単独重合体またはスチレンモノマーと他のモノマーの共重合体を意味する。また、メタアクリルとは、アクリルおよび/またはメタアクリルを意味し、以下同様の記載法を用いる。上記スチレンモノマーとしては、スチレン、アルキル基の炭素数が1~3のアルキルスチレンたとえばα-メチルスチレン、p-メチルスチレンなどが挙げられ、2種以上を併用してもよい。好ましくはスチレンである。メタアクリルモノマーとしては、メチルメタアクリレート、エチルメタアクリレート、ブチルメタアクリレート、2-エチルヘキシルメタアクリレート、ラウリルメタアクリレート、ステアリルメタアクリレートなどのアルキル基の炭素数が1~18のアルキルメタアクリレート;ヒドロキシルエチルメタアクリレートなどのアルキル基の炭素数1~18のヒドロキシルアルキルメタアクリレート;ジメチルアミノエチルメタアクリレート、ジエチルアミノエチルメタアクリレートなどのアルキル基の炭素数が1~18のアルキルアミノ基含有メタアクリレート;アクリロニトリル、メタアクリロニトリル等のニトリル基含有ビニルモノマーなどが挙げられる。これらメタアクリルモノマーのうち好ましくは、炭素数が1~18のアルキルメタアクリレート、アクリロニトリル、メタアクリロニトリル、およびそれらの2種以上の混合物である。カルボキシル基含有ビニルモノマーとしては、モノカルボン酸炭素数3~15、例えばメタアクリル酸、クロトン酸、桂皮酸、ジカルボン酸炭素数4~15、例えば無水マレイン酸、フマル酸、イタコン酸、シトラコン酸、ジカルボン酸モノエステル上記ジカルボン酸のモノアルキル炭素数1~18エステル、例えばマレイン酸モノアルキルエステル、フマル酸モノアルキルエステル、イタコン酸モノアルキルエステル、シトラコン酸モノアルキルエステルなどを挙げることができる。これらカルボキシル基含有ビニルモノマーのうち好ましくは、メタアクリル酸、ジカルボン酸モノエステル、およびそれらの2種以上の混合物である。スチレン共重合体a、b、およびcは、必要により、さらに他のビニルエステルモノマーや脂肪族炭化水素ビニルモノマーを併用してもよい。ビニルエステルモノマーとしては脂肪族ビニルエステル炭素数4~15、たとえば酢酸ビニル、プロピオン酸ビニル、イソプロペニルアセテートなど、不飽和カルボン酸多価2~3価またはそれ以上アルコールエステル炭素数8~200、たとえばエチレングリコールジメタアクリレート、プロピレングリコールジメタアクリレート、ネオペンチルグリコールジメタアクリレート、トリメチロールプロパントリメタアクリレート、1,6ヘキサンジオールジメタアクリレート、およびポリエチレングリコールジメタアクリレートなど、芳香族ビニルエステル炭素数9~15、たとえばメチル-4-ビニルベンゾエートなどなどが挙げられる。脂肪族炭化水素ビニルモノマーとしてはオレフィン炭素数2~10、たとえばエチレン、プロピレン、ブテン、オクテンなど、ジエン炭素数4~10、たとえばブタジエン、イソプレン、1,6-ヘキサジエンなどなどが挙げられる。全構成モノマー中の他のモノマーの含有量は、好ましくは15以下、さらに好ましくは0.001~5である。上記および以下において、はとくに断りの無い限り、重量を意味する。本発明に使用されるスチレン共重合体a、b、およびcの分子量分布極大値は、ゲルパーミエーションクロマトグラフィーGPCにて測定される。aの分子量分布極大値は、低温定着性の観点から、通常2500以上5000以下、好ましくは2600~4900、さらに好ましくは2700~4800である。bの分子量分布極大値は、着色剤の分散性をよくする観点から、通常5000より大きく20万以下、好ましくは1万~15万、さらに好ましくは2万~12万である。cの分子量分布極大値は、画像安定性を向上させる観点から、通常20万より大きく100万以下、好ましくは30万~95万、とくに好ましくは40万~90万である。スチレン共重合体a、b、およびcを含有する、本発明の電子写真用トナーバインダーのGPCによる重量平均分子量は、好ましくは15万~35万、さらに好ましくは16万~34万、とくに好ましくは17万~33万である。また、重量平均分子量Mwと数平均分子量Mnの比Mw/Mnは、定着温度幅と画像安定性の観点から、好ましくは15~150、さらに好ましくは20~120である。上記および以下において、樹脂の分子量は、GPCを使用して、以下の条件で測定される。装置一例:東ソー製HLC-8220カラム一例:TSKgelSuperMultiporeHZ-M3本東ソー製測定温度:40°C試料溶液:0.25のTHF溶液溶液注入量:10μl検出装置:屈折率検出器標準物質:東ソー製標準ポリスチレンTSKstandardPOLYSTYRENE12点分子量500105028005970910018100379009640019000035500010900002890000得られたクロマトグラム上最大のピーク高さを示す分子量を、分子量分布極大値とする。本発明に使用されるスチレン共重合体の溶解性パラメーターの値SP値[cal/cm312]は、Fedorsらによって報告された計算式[PolymerEngineeringandScience,Vol.14,No.2,147~154頁Feb.1974]で求めた値である。スチレン共重合体a、b、およびcそれぞれのSP値、SPa、SPb、およびSPcは、それらの中で最大の値と最小の値との差が、通常0.11~0.23、好ましくは0.12~0.22、さらに好ましくは0.13~0.21である。なお、上記のSP値の差は、スチレン共重合体a、b、および/またはcを各々2種以上用いる場合は、個々の重合体のSP値の差を意味する。SPa、SPb、およびSPcの範囲としては、いずれも、好ましくは10.00~11.00、さらに好ましくは10.10~10.90、とくに好ましくは10.30~10.60である。SP値を本発明の構成とすることで、トナーの画像濃度と画像安定性が向上する。これはSP値の差を小さくすることで各成分の相溶性が増すためではないかと考えられる。一方、本発明のような分子量領域のスチレン共重合体aを使用する場合、樹脂強度を持たせて画像安定性を確保する観点から、SPaの値をSPbおよびSPcより大きくすることが好ましく、そのSP値の差を0.11以上にすることが好ましい。本発明の電子写真用トナーバインダー中の、a、b、およびcを含有するスチレン共重合体の酸価は、画像安定性の観点から、0~10が好ましく、さらに好ましくは0.3~8であり、とくに好ましくは1~7である。スチレン共重合体a、b、およびcそれぞれの酸価は、いずれも、好ましくは0~20、さらに好ましくは0~16、とくに好ましくは0.1~14である。また、スチレン共重合体bの酸価は、スチレン共重合体a、cの酸価より大きいことが好ましい。上記および以下において、酸価はJISK0070に規定の方法で測定される電位差滴定法。本発明の電子写真用トナーバインダーのガラス転移点Tgは、定着性の観点から、50~70°Cであることが好ましく、さらに好ましくは54°C~64°Cである。スチレン共重合体aのガラス転移点は、50~70°Cであることが好ましく、さらに好ましくは52~65°C、とくに好ましくは53~62°Cである。また、スチレン共重合体bのガラス転移点は、好ましくは50~75°Cであり、さらに好ましくは52~65°C、とくに好ましくは53~63°Cである。スチレン共重合体cのガラス転移点は、好ましくは50~75°C、さらに好ましくは55~73°C、とくに好ましくは58~72°Cである。上記および以下において、ガラス転移点Tgは、セイコー電子工業株製DSC20,SSC/580を用いて、ASTMD3418-82に規定の方法DSC法で測定される。スチレン共重合体a、b、およびcは、前記モノマーをラジカル重合開始剤dを用いて溶液重合、塊状重合、懸濁重合、および乳化重合等の公知の重合法で合成することができる。好ましくは溶液重合、懸濁重合と塊状重合またはその組み合わせである。重合温度は、好ましくは60~230°C、さらに好ましくは80~230°Cである。重合時間は、好ましくは1~30時間、さらに好ましくは2~20時間である。dとしては、アゾ系重合開始剤例えばアゾビスイソブチロニトリル、アゾビスバレロニトリル、およびアゾビスシアノ吉草酸、および有機過酸化物系重合開始剤例えばベンゾイルパーオキサイド、ジ-t-ブチルパーオキサイド、t-ブチルパーオキシベンゾエート、2、2-ビス4,4-ジ-t-ブチルパーオキシシクロヘキシルプロパン等が挙げられる。これらのうち好ましいのは、ジ-t-ブチルパーオキサイド、および2、2-ビス4,4-ジ-t-ブチルパーオキシシクロヘキシルプロパンである。重合開始剤の使用量は、モノマーの全量に基づいて、好ましくは0.01~10、さらに好ましくは0.05~8、特に好ましくは0.1~6である。溶液重合の場合の溶剤としては、炭素数5~12のシクロアルカン溶剤シクロヘキサンおよびメチルシクロヘキサン等;炭素数6~12の芳香族溶剤ベンゼン、トルエン、キシレン、エチルベンゼンおよびクメン等;エステル溶剤酢酸エチルおよび酢酸ブチル等;エーテル溶剤メチルセルソルブ、エチルセルソルブおよびブチルセルソルブ等等が用いられる。これらのうち好ましいものは芳香族溶剤であり、さらに好ましくはトルエン、キシレン、およびエチルベンゼンである。また、懸濁重合を行う場合、無機酸塩分散剤炭酸カルシウムおよびリン酸カルシウム等、および有機分散剤ポリビニルアルコールおよびメチルセルロース等等を用いて水中で重合することができる。スチレン共重合体a、b、およびcは、それらの少なくとも1つが、後述するワックスeがグラフトされた共重合体を含有していてもよい。この場合、グラフトしたワックスeは、a、b、およびcの重量比を求める場合、a、b、およびcの重量には含めない。ワックスeがスチレン共重合体にグラフトされた共重合体は、スチレン共重合体a~cの重合時にワックスeを共存させ、過酸化物系重合開始剤を使用して重合することで得られる。ワックスeがグラフトされたスチレン共重合体を用いることで、画像の安定性が向上する。グラフトに供するワックスの量は、本発明の電子写真用トナーバインダー中に0.1~2となるように使用することが好ましく、さらに好ましくは0.2~1である。スチレン共重合体a、b、およびcの重量比[a、b、およびcの合計重量に対する比率]は、定着性、画像濃度、画像安定性の観点から、通常、a:b:c=30~44:20~45:12~45、好ましくは、a:b:c=33~44:24~44:15~37である。スチレン共重合体aの比率は、後述のワックスeを添加する場合の画像安定性の劣化を防ぐために、44以下とする必要があり、低温定着性の観点から30以上とする必要がある。本発明の電子写真用トナーバインダー中には、スチレン共重合体a、b、およびcの他に、必要によりその他の樹脂を添加することができる。その他の樹脂としては、ポリエステル樹脂、ポリアミド樹脂等が挙げられる。その他の樹脂は、a、b、およびcを含有するスチレン共重合体混合物の均一性を阻害しないことが必要であり、その添加量は、a、b、およびcの合計量に対して、好ましくは30以下、さらに好ましくは20以下、とくに好ましくは10以下である。ポリエステル樹脂としては、ポリオールとポリカルボン酸との重縮合物等が挙げられる。末端カルボン酸、末端アルコールを封止する目的で、モノアルコール、またはモノカルボン酸を併用することもできる。ポリオールのうち、2価アルコールとしては、炭素数2~20の脂肪族ジオールエチレングリコール、プロピレングリコール、1,4-ブタンジオール、ネオペンチルグリコールなど、およびこれらのアルキレンオキサイド付加物、ハイドロキノン、カテコール、ビスフェノールビスフェノールA、ビスフェノールF、ビスフェノールADなどおよび水素添加ビスフェノール、およびこれらにアルキレンオキサイドを付加させたフェノール系グリコール、並びにこれらの2種以上の混合物が挙げられる。上記アルキレンオキサイドとしてはエチレンオキサイド、プロピレンオキサイドなどが挙げられ、これらのアルキレンオキサイドの混合物を付加する場合、ブロック付加でもランダム付加でもよい。これらの中で好ましいものは、エチレングリコール、プロピレングリコール、ネオペンチルグリコール、ビスフェノール特にビスフェノールAのアルキレンオキサイド2~3モル付加物、およびこれら2種以上の混合物である。ポリオールのうち、3価以上のアルコールとしては、炭素数3~20の脂肪族多価アルコールソルビトール、ペンタエリスリトール、トリメチロールプロパン、グリセロールなど、およびこれらのアルキレンオキサイド付加物が挙げられる。ポリカルボン酸のうち2価の酸としては、炭素数2~20のアルキルまたはアルケニルジカルボン酸例えばコハク酸、マレイン酸、アジピン酸など、炭素数8~20の芳香族カルボン酸例えばテレフタル酸、イソフタル酸およびこれらの酸の無水物,低級アルキルメチル、エチルエステルが挙げられる。ポリカルボン酸のうち3価以上の酸としては、炭素数7~20の脂肪族ポリカルボン酸,炭素数9~20の芳香族ポリカルボン酸1,2,4ベンゼントリカルボン酸、ピロメリット酸など、およびこれらの無水物や低級アルキルメチル、ブチルなどエステルが挙げられる。ポリアミド樹脂としては、ラクタムの開環重合体、アミノカルボン酸の重縮合体、および上記のポリカルボン酸とポリアミンの重縮合体等が挙げられる。ラクタムとしては、炭素数6~12のラクタム、例えばカプロラクタム、エナントラクタム、ラウロラクタム及びウンデカノラクタムが挙げられる。アミノカルボン酸としては、炭素数2~12のアミノカルボン酸、例えばアミノ酸グリシン、アラニン、バリン、ロイシン、イソロイシン、およびフェニルアラニン等、ω-アミノカプロン酸、ω-アミノエナント酸、ω-アミノカプリル酸、ω-アミノペラルゴン酸、ω-アミノカプリン酸、11-アミノウンデカン酸、および12-アミノドデカン酸が挙げられる。開環重合および重縮合反応は、公知の触媒等を用いて常法により行うことができる。本発明の電子写真用トナーバインダー中には、更に低温定着性や耐オフセット性を向上させるためにワックスeを含有することができる。ワックスeとしては、ポリオレフィンワックス、天然ワックス、フィッシャートロプシュワックス、炭素数30~50の脂肪族アルコール、炭素数30~50の脂肪酸およびこれらの混合物等が挙げられる。ポリオレフィンワックスとしては、オレフィンの共重合体e-1、オレフィンの共重合体の酸化物e-2、オレフィンの共重合体のマレイン変性物e-3、オレフィンと不飽和カルボン酸および/または不飽和カルボン酸アルキルエステルとの共重合体e-4等が挙げられる。e-1としては、エチレン、プロピレン、1-ブテン、イソブチレン、1-ヘキセン、1-ドデセン、1-オクタデセン、およびこれらの混合物等の共重合体例えばポリエチレン、ポリプロピレン、エチレン/プロピレン共重合体、エチレン/1-ブテン共重合体、およびプロピレン/1-ヘキセン共重合体が挙げられる。e-1には、オレフィンの共重合により得られるものe-1-1、および熱減成型ポリオレフィンe-1-2が含まれる。e-1-2としては、重量平均分子量Mw5万~500万のポリオレフィン樹脂例えばポリエチレンおよびポリプロピレンを熱減成して得られるポリオレフィンが挙げられる。e-2としては、上記e-1の酸化物等が挙げられる。酸化は酸素および/またはオゾン等を用いて公知の方法で行うことができ、例えば米国特許第3,692,877号明細書記載の方法で行うことができる。e-3としては、上記e-1のマレイン酸系モノマー[マレイン酸およびその誘導体無水マレイン酸;マレイン酸モノメチル、マレイン酸モノブチル、およびマレイン酸ジメチル等の、マレイン酸の炭素数1~4のモノもしくはジアルキルエステル]変性物等が挙げられる。変性は、公知の方法で行うことができ、例えばe-1とマレイン酸系モノマーを公知の過酸化物触媒を用いて、溶液法または溶融法のいずれかの方法で反応させることにより行うことができる。e-4としては、上記オレフィンと不飽和カルボン酸[メタアクリル酸、イタコン酸および無水マレイン酸等]および/または不飽和カルボン酸アルキルエステル[メタアクリル酸アルキルアルキルの炭素数1~18エステル、およびマレイン酸アルキルアルキルの炭素数1~18エステル等]等との共重合体が挙げられる。共重合は、公知の触媒を用いて公知の方法等で行うことができる。ポリオレフィンワックスの数平均分子量は、キャリアー等へのフィルミングおよびワックスの観点から、好ましくは1000~3万、更に好ましくは1500~25000、特に2000~2万である。ポリオレフィンワックスの融点は、キャリアー等へのフィルミングおよびワックスの観点から、好ましくは50~165°C、更に好ましくは60~160°C、特に65~155°Cである。天然ワックスとしては、例えばカルナウバワックス、モンタンワックス、パラフィンワックスおよびライスワックスが挙げられる。フィッシャートロプシュワックスとしては、例えばサゾールワックスH1等が挙げられる。炭素数30~50の脂肪族アルコールとしては、例えばトリアコンタノールが挙げられる。炭素数30~50の脂肪酸としては、例えばトリアコンタンカルボン酸が挙げられる。これらのうち好ましいものは、ポリオレフィンワックス、天然ワックス、フィッシャートロプシュワックスおよびこれらの混合物であり、さらに好ましくは熱減成型ポリエチレン、熱減成型ポリプロピレン、パラフィンワックス、およびフィッシャートロプシュワックスである。スチレン共重合体a、b、およびcの混合方法はとくに限定されないが、aとbとcを別々に重合し溶液状態で混合する方法、各重合体の存在下で他の重合体を重合していく方法などが挙げられる。ワックスeおよび/またはその他の樹脂を含むトナーバインダーを得るためには、a、b、およびc、並びにワックスeおよび/またはその他の樹脂を溶液状で混合する方法、二軸押出機や加熱攪拌のできる配合釜等で溶融混合する方法のいずれでもよく、ワックスeおよび/またはその他の樹脂の存在下でa、b、およびcを製造してもよい。本発明のトナーは、本発明の電子写真用トナーバインダーと着色剤から構成され、必要に応じてワックス、荷電制御剤および流動化剤等種々の添加剤を混合することができる。着色剤としては、公知の顔料、染料および磁性粉を用いることができる。具体的には、カーボンブラック、スーダンブラックSM、ファーストイエロ-G、ベンジジンイエロー、ピグメントイエロー、インドファーストオレンジ、イルガシンレッド、パラニトロアニリンレッド、トルイジンレッド、カーミンFB、ピグメントオレンジR、レーキレッド2G、ローダミンFB、ローダミンBレーキ、メチルバイオレットBレーキ、フタロシアニンブルー、ピグメントブルー、ブリリアントグリーン、フタロシアニングリーン、オイルイエローGG、カヤセットYG、オラゾールブラウンB、オイルピンクOP、および磁性粉[例えば強磁性金属の粉末鉄、コバルトおよびニッケル等、マグネタイト、ヘマタイトおよびフェライト]等が挙げられる。本発明のトナー中の着色剤の含有量は、染料または顔料を使用する場合は、好ましくは1~15、さらに好ましくは2~10であり、磁性粉を使用する場合は、好ましくは15~70、さらに好ましくは30~60である。ワックスとしては、前述のワックスeと同様のものが挙げられる。本発明のトナー中のワックスの量は、好ましくは0~10、さらに好ましくは1~8である。荷電制御剤としては、例えば含金属アゾ染料、ニグロシン染料および四級アンモニウム塩化合物が挙げられる。本発明のトナー中の荷電制御剤の含有量は、好ましくは0~5、さらに好ましくは1~5である。流動化剤としては、コロイダルシリカ、アルミナ粉末、酸化チタン粉末、炭酸カルシウム粉末等公知のものが挙げられる。本発明のトナー中の流動化剤の含有量は、好ましくは0~5である。トナーの製造方法としては、公知の混練粉砕法等が挙げられる。例えば、上記トナー構成成分をヘンシェルミキサー等を用いて乾式ブレンドした後、二軸押出機等を用いて70°C~190°Cで溶融混練して、その後粗粉砕し、最終的にジェット粉砕機などを用いて微粒子化し、更に分級して体積平均粒径D50が5~15ミクロンの微粒子として得られる。尚、D50は、コールターカウンター[例えば、商品名:マルチサイザーIIIベックマンコールター社製]を用いて測定される。また、上記方法において、流動化剤はトナーを微粒子化した後に混合外添して使用することもできる。トナーは必要に応じて、ガラスビーズおよび/または樹脂アクリル樹脂、シリコーン樹脂等により表面をコーティングしたフェライト等のキャリアー粒子と混合されて現像剤として用いられる。また、キャリアー粒子のかわりに帯電ブレード等の部材と摩擦し、帯電させることもできる。次いでトナーを感光体上の静電潜像に移動させ、さらに支持体紙、ポリエステルフィルム等上に移動させる。更に、公知の熱ロール定着方法等により支持体に定着して記録材料とされる。以下実施例により本発明を更に説明するが、本発明はこれにより限定されるものではない。以下、部は重量部を示す。トナーの試験法は以下の通りである。1最低定着温度評価試料トナー30部とフェライトキャリアパウダーテック社製、F-150800部とを均一混合して二成分現像剤を得た後、以下の試験に供した。市販モノクロ複写機[AR5030、シャープ株製]を用いて現像した未定着画像を、市販モノクロ複写機[SF8400A、シャープ株製]の定着ユニットを改造し、ヒートローラー温度を可変にした定着機でプロセススピード145mm/secで定着した。GretagMacbeth社製RD-19で測定した画像濃度I.D.=0.6の画像を、学振式摩擦堅牢度試験紙で摩擦により5回の往復回数で摩擦し、定着率摩擦後のI.D.×100/摩擦前のI.D.が70以上となるヒートローラー温度を最低定着温度とした。2ホットオフセット発生温度上記1と同様に定着し、定着画像へのホットオフセットの有無を目視判定した。ホットオフセットが発生しはじめた温度をホットオフセット発生温度とした。3画像安定性上記1と同様に二成分現像剤として、市販モノクロ複写機[AR5030、シャープ株製]を用いて連続コピーを行い、画質変化を以下の基準で評価した。◎:1万枚コピー後も画質に変化なく、カブリの発生もない。○:1万枚コピー後でカブリが発生している。△:6千枚コピー後でカブリが発生している。×:2千枚コピー後でカブリが発生している。4画像濃度上記1と同様に二成分現像剤として、市販モノクロ複写機[AR5030、シャープ株製]を用いて黒ベタ画像のコピーを5枚とり、GretagMacbeth社製RD-19で測定した画像濃度測定値の平均値を画像濃度とした。5貯蔵安定性評価試料トナー20部をガラス瓶に入れ密封し、50°Cの恒温水槽中で8時間放置した後、目開き355μmのフルイ上で振動強度5で10秒間振動を与え、フルイ上に残ったトナー量のフルイに載せた量に対する割合重量から、以下の基準で評価した。装置はホソカワミクロン製パウダーテスターPT-Eを用いた。○:フルイ上の残存トナー量10未満△:フルイ上の残存トナー量10以上~20未満×:フルイ上の残存トナー量20以上製造例1オートクレーブにキシレン500部、低分子量ポリプロピレン三洋化成工業株製ビスコール660P5部を仕込み、窒素で置換した後、撹拌下密閉状態で185°Cまで昇温した。スチレン948部、n-ブチルアクリレート45部、アクリル酸7部、ジ-t-ブチルパーオキサイド25部、およびキシレン180部の混合溶液を、オートクレーブ内温度を185°Cにコントロールしながら、3時間かけて滴下し重合させた。更に同温度で1時間保ち重合を完結させ、重合体溶液a-1を得た。製造例2オートクレーブにキシレン500部を仕込み、窒素で置換した後、撹拌下密閉状態で200°Cまで昇温した。スチレン995部、アクリル酸5部、ジ-t-ブチルパーオキサイド45部、およびキシレン180部の混合溶液を、オートクレーブ内温度を200°Cにコントロールしながら、3時間かけて滴下し重合させた。更に同温度で1時間保ち重合を完結させ、重合体溶液a-2を得た。製造例3使用するジ-t-ブチルパーオキサイドを31部とする他は製造例1と同様にして重合体溶液a-3を得た。製造例4使用するモノマーをスチレン910部、アクリロニトリル80部、アクリル酸10部とする他は製造例2と同様にして重合体溶液a-4を得た。製造例5使用するモノマーをスチレン860部、n-ブチルアクリレート40部、メタクリル酸メチル100部、ジ-t-ブチルパーオキサイドを31部とする他は製造例2と同様にして重合体溶液a-5を得た。製造例6使用するジ-t-ブチルパーオキサイドを57部とする他は製造例2と同様にして重合体溶液ra-1を得た。製造例7オートクレーブにキシレン1000部を仕込み、窒素で置換した後、撹拌下密閉状態で140°Cまで昇温した。スチレン675部、n-ブチルアクリレート210部、メタクリル酸メチル100部、アクリル酸15部、ジ-t-ブチルパーオキサイド1.5部、およびキシレン100部の混合溶液を、オートクレーブ内温度を140°Cにコントロールしながら、3時間かけて滴下し重合させた。更に同温度で2時間保った後、175°Cに昇温し1時間重合させて、重合体溶液b-1を得た。製造例8オートクレーブにキシレン200部を仕込み、窒素で置換した後、撹拌下密閉状態で140°Cまで昇温した。スチレン715部、n-ブチルアクリレート270部、アクリル酸15部、ジ-t-ブチルパーオキサイド1.5部、およびキシレン100部の混合溶液を、オートクレーブ内温度を140°Cにコントロールしながら、3時間かけて滴下し重合させた。更に同温度で2時間保った後、175°Cに昇温し1時間重合させて、重合体溶液b-2を得た。製造例9使用するモノマーをスチレン780部、n-ブチルアクリレート218部、アクリル酸2部とする他は製造例8と同様にして重合体溶液b-3を得た。製造例104口フラスコに水1900部、ポリビニルアルコール[株クラレ製PVA235]の2水溶液100部を加え、これにスチレン789部、n-ブチルアクリレート210部、マレイン酸モノブチル1部、2.2-ビス4,4-ジ-t-ブチルパーオキシシクロヘキシルプロパン2部からなる混合液を加えて撹拌し懸濁液とした。フラスコを充分窒素で置換した後、90°Cまで昇温し、重合を開始した。同温度で重合を継続させ、24時間後にモノマー転化率が98になったことを確認した後、100°Cに昇温し、同温度で2時間保ち、重合を完結させた。後処理として濾別、水洗、乾燥し、重合体c-1を得た。製造例11使用するモノマーをスチレン780部、n-ブチルアクリレート220部とし、重合温度を98°Cとする他は製造例10と同様にして重合体c-2を得た。実施例1オートクレーブに重合体溶液a-1を633部、重合体溶液b-1を525部、重合体溶液b-2を78部、重合体c-1を80部、重合体c-2を240部仕込み、キシレン還流下で均一に溶解した。次にキシレンを溜去しながら170°Cに昇温した後、減圧とした。圧力1kPa以下で脱溶剤を継続し、ガスクロマトグラフにより樹脂中のキシレン含量が400ppm以下であることを確認し、トナーバインダーTB-1を得た。実施例2使用する重合体溶液を、重合体溶液a-2を570部、重合体溶液b-1を525部、重合体溶液b-2を130部、重合体c-2を320部とした他は実施例1と同様にして、トナーバインダーTB-2を得た。実施例3使用する重合体溶液を、重合体溶液a-3を755部、重合体溶液b-3を420部、重合体溶液b-2を78部、重合体c-1を60部、重合体c-2を240部とした他は実施例1と同様にして、トナーバインダーTB-3を得た。実施例4使用する重合体溶液を、重合体溶液a-1を633部、重合体溶液b-1を525部、重合体溶液b-2を208部、重合体c-2を220部とした他は実施例1と同様にして、トナーバインダーTB-4を得た。実施例5使用する重合体溶液を、重合体溶液a-3を755部、重合体溶液b-3を313部、重合体c-1を80部、重合体c-2を240部とした他は実施例1と同様にして、トナーバインダーTB-5を得た。比較例1使用する重合体溶液を、重合体溶液ra-1を573部、重合体溶液b-1を525部、重合体溶液b-2を130部、重合体c-2を320部とした他は実施例1と同様にして、比較のトナーバインダーRTB-1を得た。比較例2使用する重合体溶液を、重合体溶液a-1を940部、重合体溶液b-1を210部、重合体溶液b-2を78部、重合体c-1を80部、重合体c-2を210部とした他は実施例1と同様にして、比較のトナーバインダーRTB-2を得た。比較例3使用する重合体溶液を、重合体溶液a-4を570部、重合体溶液b-1を525部、重合体溶液b-2を130部、重合体c-2を320部とした他は実施例1と同様にして、比較のトナーバインダーRTB-3を得た。比較例4使用する重合体溶液を、重合体溶液a-5を560部、重合体溶液b-1を525部、重合体c-2を320部とした他は実施例1と同様にして、比較のトナーバインダーRTB-4を得た。比較例5使用する重合体溶液を、重合体溶液a-2を466部、重合体溶液b-1を525部、重合体溶液b-2を130部、重合体c-2を380部とした他は実施例1と同様にして、比較のトナーバインダーRTB-5を得た。各製造例および比較製造例で得られた、重合体または重合体溶液重合体溶液は脱溶媒した固形分、および各実施例および比較例で得られたトナーバインダーの分析結果を表1に示す。[実施例6~10、比較例6~10]トナーの作成トナーバインダーTB-1~TB-5、およびRTB-1~RTB-5の各々87部に、カーボンブラック[三菱化成株製MA100]7部、低分子量ポリプロピレン[三洋化成工業株製ビスコール550P]4部、および荷電調整剤保土谷化学製スピロンブラックTRH2部をヘンシェルミキサーFM10B三井三池化工機株製で均一混合した後、樹脂温度130°Cの二軸押出機[PCM30、株池貝製]で混練し、冷却物をジェット粉砕機[ラボジェットLJ、日本ニューマチック工業株製]で微粉砕し、デイスパージョンセパレータ[MDS-II、日本ニューマチック工業株製]で分級した。ついで、トナー粒子100部とコロイダルシリカ日本アエロジル製アエロジルR9721.0部とを均一混合して、体積平均粒径9μmの本発明のトナーT-1~T-5、および比較のトナーRT-1~RT-5を得た。なお、体積平均粒径は、コールターカウンターマルチサイザーTM3、ベックマンコールター社製で測定した。試験例トナーT-1~T-5、およびRT-1~RT-5のそれぞれについいての評価結果を表2に示す。表2に示したように、本発明の電子写真用トナーバインダーTB-1~TB-5による本発明のトナーT-1~T-5は、優れた低温定着性、耐ホットオフセット性、画像濃度、画像安定性を有しており、貯蔵安定性にも優れている。一方、比較のトナーバインダーRTB-1~RTB-5による比較のトナーRT-1~RT-5は、定着温度幅が狭くなったり、画像濃度が低下したり、カブリを生じるなど画像安定性に劣ったりするものであった。このように本発明のトナーバインダーを使用することにより、画像濃度が高く、トナーの長時間使用時の画質劣化に問題のないトナーを得ることが出来る。"